FR 2604102 A1 19880325 FR 8613060 A 19860918 2 6 0 4 1 02 La présente invention concerne une masse silicocalcaire à haute porosité, utilisable dans le danaine des matières de garnissage pour des récipients destinés à emmnagasiner des gaz, en particulier de l'acétylèn2 dissous. Dans la pratique industrielle courante, les masses connues de ce type sont fabriquées à partir d'un mélange intime de chaux, su.ss-e broyée ou fossile et d'amiante en suspension dans l'eau. La pâte ainsi obtenue, introduite dans des récipients, du type bouteilles, est ensuite soumise à l'action de la vapeur en autoclave pour initier et réaliser complètement la réaction chaux-silice qui donne naissance au silico- calcaire; puis on transfère dans un four de séchage pour éliminer l'eau et créer la porosité recherchée. L'amiante est ajouté à la catposition aqueuse de silice et de chaux pour son action de fibre renforçatrice et d'agent de suspension. Or, les récentes contraintes relatives aux conditions d'hygiène et de sécurité liées à la manipulation de l'amiante ont amené à reconsidérer l'emploi de cette fibre naturelle dont les propriétés caractéristiques, dans la fabrication des masses silico-calcaires poreuses, sont d'armer la structure cristalline et de concourir au maintien de la suspension des produits solides: silice et chaux dans une grande quantité d'eau. On sait que la stabilisation de la pâte avant cuisson peut être nettement améliorée par l'emploi d'agents de suspension. Par le brevet français 1 358 446, on connaît l'effet de l'addition de quantités subs- tantielles jusqu'à 10 % d'agents organiques de mise en suspension. Certains dérivés de la cellulose, tels que les alkyl-hydroxyalkyl- celluloses, en particulier les mwthyl et éthylhydroxyéthylcelluloses permettent d'obtenir une excellente stabilisation de la suspension contenant de l'amiante. On a envisagé de caqpenser la suppression de l'amiante par l'adjonction d'agents de suspension organiques en fortes quantités. or, il s'est avéré que si l'addition d'un agent de suspension organique en quantité importante peut notablement corriger le défaut de décantation des produits solides lors de la fabrication de la pâte silice/chaux et eau, du fait de la destruction de ce type de composé organique pendant la cuisson de la pâte, on a constaté une baisse des propriétés mécaniques des masses silico-calcaires à haute porosité. La fragilité et friabilité des matières poreuses ainsi obtenues sont telles qu'elles les rendent inaptes pour l'application concernée. 2604 1 C 2 En outre, le brevet européen 0064 916 enseigne que l'adjonction de silice synthétique ultra-fine amorphe à forte surface spécifique de à 300 m2 par gramne de capacité d'absorption élevée, en remplacement total ou partiel de la silice broyée, permet d'obtenir des masses silico calcaires homogènes à porosité de l'ordre de 90 % et présentant une résistance à l'écrasement de 1,5 à 2 MPa. Cependant, la quantité impor- tante de silice de synthèse ultra-fine amorphe, représentant 70 à 100 % en poids de la silice totale, entraîne une certaine difficulté d'éla- boration de la pâte et conduit à un coût élevé d'obtention des masses silico-calcaires à l'échelle industrielle. Dans le danaine de 1 'isolation thermique avec des matériaux du type ciment on a envisagé l'emploi de diverses fibres d'armature, d'origine organique ou minérale. Ainsi, le brevet US 4 128 434, préconise l'emploi de fibres de bois, polyester, coton ou semblables, en remplacement de l'amiante, dans l 'élaboration de matériau d'isolation thermique, à haute densité, sous forme de plaques ou de panneaux moulés. L'emploi de fibres de cellulose a été envisagé dans le brevet US 4 238 240, également dans le secteur des isolants thermiques, obtenus par compactage d'une pâte précédemnent soumise à une cuisson vers 800 C. Le brevet US 3 895 096 propose la mise en oeuvre de fibres cellulosiques et de fibres de verre alcalino-résistantes dans la fabri- cation d'un matériau très poreux, très léger, peu résistant. Les qualités exigées pour un bon isolant thermique sont dif- férentes de celles requises pour une masse destinée au stockage de gaz dissous. La masse silico-calcaire doit se former directrement à l'inté- rieur de la bouteille, dans des conditions telles qu'elle soit monolithique hauogène et remplissant sans lacune le cylindre et l'ogive de la bouteille. Après cuisson en autoclave, puis séchage, la bouteille d'acétylène remplie de masse silico-calcaire est prête à l'emploi. En outre, les masses poreuses utilisées dans le remplissage des bouteilles doivent répondre à l'exigence de solidité. Car, la masse poreuse contenue dans les bouteilles de gaz est soumise à des chocs et vibrations, lors du transport et de la manipulation des bouteilles. De plus, la masse doit résister aux contraintes des vidanges et remplissages successifs de gaz et du solvant éventuel de ce gaz. 2 6 0 4 C 2 Au contraire, un excellent isolant thermique doit avoir la plus faible masse volumique possible tout en ayant une résistance mécanique relativement peu élevée. Toutes les techniques proposées pourl'obtention de matériaux d'isolation thermique, qui ne tiennent pas carpte de la décantation de la pâte, donc de l'hcnogénéité du matériau final et de l'obtention directe dans le récipient du matériau fini prêt à 1 'emploi, ne sont pas adaptées à la fabrication de masse silico-calcaire poreuse hamogène pour le stockage de gaz et en particulier de 1 'acétylène et de son solvant. o10 D'autre part, le brevet US 4 349 463 fait référence à l'emploi de fibres de verre alcalino-résistantes dans la fabrication de masses de stockage d'acétylène. Ces fibres très spéciales, de coût élevé, con- duisent à la fabrication d'un produit industriel onéreux pour le stockage d'acétylène. Il a été trouvé un matériau de renforcement bon marché, de structure fibreuse, choisi parmi les fibres de cellulose très partiel- lement mécaniquement délignifiées, partiellement chimiquement déli- gnifiées, partiellement chimiquement délignifiées puis raffinées par traitement mécanique. Il est avantageux d'employer de 3 à 30 % par rapport aux solides de fibres de cellulose d'un des types précédemnent mentionnés, ou d'un mélange de ceux-ci, partiellement de 5 à 20 %. Ce type particulier de fibres de cellulose représente un bon agent d'armature pour les masses silico-calcaires poreuses. La présence de ces fibres améliore la résistance de la matière poreuse, rendant le produit moins fragile aux chocs. Cependant, ce matériau n'erpêche pas totalement la décantation de la silice et de la chaux lors de l'élaboration de la pâte liquide. Or, si cette décantation se produisait, elle conduirait à de mauvais remplissages de bouteilles, avec des lacunes et des retraits importants, ce qui est absolument inacceptable dans la fabrication de masse de stockage de gaz dissous. La masse poreuse obtenue après cuisson doit être monolithique, homogène et remplir parfaitement les bouteilles pour résister à une décomposition du gaz stocké. Pour pallier cet inconvénient, on a découvert qu'il est avan- tageux de mettre en oeuvre de la chaux éteinte avec de l'eau chaude, entre 70 et 80 C; dans ces conditions on a constaté que la chaux éteinte décante faiblement. En outre, il a été trouvé avantageux de stabiliser la pâte aqueuse par plusieurs agents de suspension. On assure cette triple stabilisation par l'intermédiaire d'un agent organique de mise en sus- pension et de deux agents minéraux de mise en suspension. La quantité d'agent organique nécessaire à une bonne suspension de la pâte est comprise entre 0,5 et 2 % en poids par rapport aux produits solides. De préférence, on choisit cet agent de suspension dans la classe des alkylhydroxyalkylcelluloses, le radical aikyl contenant de 1 à 2 atomes de carbone, en particulier l'éthylhydroxyéthylcellulose. La silice synthétique ultra-fine amorphe de surface spécifique comprise entre 150 et 300 m2 par granrme agit en tant qu'agent de suspension en étant employee à raison de 2 à 5 % par rapport au poids des solides. Le second agent minéral de suspension, qui renforce l'action de l'agent de suspension organique, est constitué par des fibres de verre employées en quantité crmprise entre 0,5 et 5 % en poids par rapport aux solides. Ces fibres ont pour effet d'épaissir la pâte aqueuse et donc d'éviter sa décantation. Selon une variante, en 1 'absence de silice synthétique, la pâte aqueuse contient un agent de suspension et d'épaississement, en quantité comprise entre 8 à 20 % en poids par rapport aux solides, cet agent étant constitué par du silicate de calcium. La pâte aqueuse à base de silice et de chaux, correspond à un rapport pondéral quantité de chaux sur quantité totale de silice caompris entre 0, 7 et 1,1 et l'eau est employee en quantité au moins trois fois plus importante que les solides, de préférence dans un rapport de 3 à 4,5. La silice naturelle est sous forme de quartz broyé finement - farine de quartz - dont la majorité des grains est inférieure ou égale à microns. La préparation d'une masse silico-calcaire à haute porosité à base d'un mélange de silice et de chaux, stabilisée par plusieurs agents de mise en suspension, et renforcé par un agent d'armature de type fibreux, coaprend une série d'étapes, mises en oeuvre selon une procédure déterminee. On procède à l'extinction de la chaux vive par de l'eau chaude à température de 70 à 80 C, puis on transfère la chaux éteinte dans un mélangeur. Ensuite, on procède aux diverses additions dans la chaux éteinte des autres constituants de la pâte, de 1 'agent de renforcement et des agents de suspension dans l'ordre et les conditions suivantes. Pour respecter le rapport entre la phase liquide et les solides, on additionne la quantité d'eau ccmplémentaire, sous agitation à faible vitesse, suivie d'une homogénéisation toujours à faible vitesse. Par faible vitesse on désigne des vitesses d'agitation de l'ordre de 500 tours par minute. Ensuite, on procède à la dispersion de 1 'agent de renforcement dans la suspension de chaux, sous agitation à faible vitesse, pour honogénéiser la suspension on poursuit l'agitation à forte vitesse pendant 30 minutes. Par forte vitesse on désigne des vitesses d'agitation de l'ordre de 1.000 tours minute. Dans la suspension de chaux contenant les fibres de cellulose très partiellement mécaniquement délignifiées, ou partiellement chimiquement délignifiées ou bien partiellement chimiquement délignifiées puis raffinées mécaniquement, parfaitement dispersées, on introduit, sous agitation à faible vitesse, le mélange silice naturelle et silice synthétique, ou silice naturelle et silicate de calcium. A la fin de 1 'addition on poursuit 1 'agitation à faible vitesse et sous vide partiel, carpris entre 0,06 et 0,08 MPa pendant 10 minutes. On procède à la stabilisation de la pâte liquide par intro- duction sous agitation à faible vitesse de l'agent de suspension organique. A la fin de cette addition, on poursuit l'agitation à faible vitesse et sous vide du mâme ordre de grandeur que précédemment pendant 10 minutes. Puis, on introduit le second agent de suspension minéral, sous agitat.i. on i àfaiDle vitesse, et après addition on poursuit l'agitation sous vide à faible vitesse pendant 2 à 3 minutes. On procède alors, au transfert de la pâte liquide renforcée et stabilisée sous un vide partiel, compris entre 0,08 et 0,09 MPa dans les récipients de stockage des gaz dissous. Les bouteilles sont maintenues en autoclave sous une pression de vapeur saturante d'eau, approximativement de 1 MPa pendant une vingtaine d'heures. Finalemenrt, on procède au séchage de la matière poreuse remplissant les bouteilles dans un four, pendant environ 7 jours, à une température inférieure ou égale à 170 C. La matière poreuse obtenue par le procédé décrit, remplit parfaitement le corps et 1 'ogive de la bouteille, le retrait longitudinal est inférieur à 1 mm. La masse est monolithique, homogène, d'une porosité acoprise entre 88 et 90,5 %, la masse volumique est comprise entre 0,240 kg/l et 0, 280 kg/l, la résistance à la compression est de 1,5 MPa à 3,5 MPa, elle est apte au stockage des gaz, tels que les mélanges acétylène-éthylène, acétylène-éthylène-propylène, et en particulier l'acétylène en solution. Il est donné ci-après des exemples qui illustrent l'invention à titre non limitatif. EXEMPLE 1 On éteint 15,3Kg de chaux vive par 48,1 litres d'eau chaude à 72 C. On transfère la chaux éteinte dans un nmélangeur, puis on procède à cinq additions successives dans la chaux éteinte dans l'ordre et les conditions suivantes. On ajoute 101,9 litres d'eau cromplémentaire et l'on agite à faible vitesse, de l'ordre de 500 t/an, ensuite on disperse, sous agitation à faible vitesse 2,1 kg de fibres longues de cellulose partiellemant chimiquement délignifiées, après la fin de l'introduction on agite à forte vitesse de 1.000 t/rmn pendant 30 minutes environ. On introduit sous agitation à faible vitesse un nélange constitué de 15,3 kg de silice naturelle broyée (40 A) et 11,7 kg de silicate de calcium et on agite sous un vide de 0,06 MPa pendant 10 minutes. Sous agitation à faible vitesse on additionne 0,94 kg d'éthylhy- droxyéthylcellulose en agitant à faible vitesse, on poursuit l'agi- tation à faible vitesse et sous un vide de 0,06 MPa pendant 10 minutes. 35. Enfin, l'on ajoute 1,4 kg de fibres de verre sous agitation à faible vitesse; on poursuit l'agitation à faible vitesse sous vide pendant 2 à 3 minutes. La pâte liquide haomogène est introduite, sous un vide partiel d'environ 0,08 MPa, dans les bouteilles utilisées pour le stockage d'acétylène à l'état dissous. Les bouteilles pleines sont ensuite munies d'un bouchon poreux avant d'être portées en autoclave. La durée de cuisson en autoclave est d'une vingtaine d'heures pour une pression de vapeur saturante d'eau à environ 1 MPa, on procède ensuite à un séchage progressif dans un four pendant 7 jours, à une terpérature d'environ 150 C. Apres séchage, les masses poreuses contenues dans les bouteilles sont homogènes et présentent un retrait longitudinal inférieur à 1 mm, une résistance à l'écrasement de 1,5 MPa, une porosité de 88,3 % et une masse volumique de 0,290 kg/l. EXEMPLE 2: On éteint 14,6 Kg de chaux vive par 43,9 litres d'eau chaude à 74 C On transfère la chaux éteinte dans un nmélangeur, puis on procède à cinq additions successives dans la chaux éteinte dans 1 'ordre et les conditions suivantes. On ajoute 76,1 litres d'eau cromplémentaire et l'on agite à faible vitesse, de l'ordre de 500 t/mn, ensuite on disperse, sous agitation à faible vitesse 3,3 kg de fibres longues de cellulose partiellement chimiquement délignifiées, après la fin de l'introduction on agite à forte vitesse de 1.000 t/mn pendant 30 minutes environ. On introduit sous agitation à faible vitesse 500 t/mn un nmélange constitué de 13,3 kg de silice naturelle broyée (40 y) et 0,7 kg de silice synthétique ultra-fine amorphe, de surface spécifique 200 m2/g, on poursuit 1' agitation sous un vide de 0,06 MPa pendant 10 minutes. Sous agitation à faible vitesse on additionne 0,67 kg d'éthylhy- droxyéthylcellulose en agitant à faible vitesse, on poursuit l'agitation à faible vitesse et sous un vide de 0,06 MPa pendant 10 minutes. Enfin, l'on ajoute 0,67 kg de fibres de verre sous agitation à faible vitesse; on poursuit l'agitation à faible vitesse sous vide pendant 2 à 3 minutes. Le transfert de la pâte dans la bouteille, la cuisson en autoclave et le séchage de la masse silicocalcaire sont conduits dans les mêmes conditions que précédemment. 2 604102 Apres séchage, les masses poreuses contenues dans les bouteilles sont homaogènes et présentent un retrait longitudinal inférieur à 1 nm, une résistance à l'écrasement de 3,5 MPa, une porosité de 89,2 % et une masse volumique de 0,262 kg/l. EXEMPLE 3: On éteint 15 Kg de chaux vive par 45 litres d'eau chaude à 75 C. On transfère la chaux éteinte dans un mélangeur, puis on procède à cinq additions successives dans la chaux éteinte dans l'ordre et les conditions suivantes. On ajoute 75 litres d'eau ccmplémentaire et l'on agite à faible vitesse, de l'ordre de 500 t/mn, ensuite on disperse, sous agitation à faible vitesse 3,3 kg de fibres longues de cellulose partiellement chimiquement délignifiées apres la fin de l'introduction on agite à forte vitesse de 1.000 t/mrn pendant 30 minutes environ. On introduit sous agitation à faible vitesse 500 t/mn un mélange constitué de 13,1 kg de silice naturelle broyée (40 A) et 1,17 kg de silice synthétique ultra-fine amorphe, de surface spécifique m2/g, on poursuit l'agitation sous un vide de 0,06 MPa pendant 10 minutes. Sous agitation à faible vitesse on additionne 0,3 kg d'éthylhy- droxyéthylcellulose en agitant à faible vitesse, on poursuit l'agitation à faible vitesse et sous un vide de 0,06 MPa pendant 10 minutes. 25. Enfin, l'on ajoute 0,3 kg de fibres de verre sous agitation à faible vitesse; on poursuit l'agitation à faible vitesse sous vide pendant 2 à 3 minutes. Le transfert de la pate dans la bouteille, la cuisson en autoclave et le séchage de la masse silicocalcaire sont conduits dans les mêmes conditions que précédemment. Apres séchage, les masses poreuses contenues dans les bouteilles sont homogènes et présentent un retrait longitudinal inférieur à 1 mm, une résistance à l'écrasement de 2,3 MPa, une porosité de 88,7 % et une masse volumique de 0,254 kg/l. EXEMPLE 4: On éteint 15 Kg de chaux vive par 45 litres d'eau chaude à 75 C. On transfère la chaux éteinte dans un mélangeur, puis on procède à cinq additions successives dans la chaux éteinte dans l'ordre et les conditions suivantes. On ajoute 75,2 litres d'eau caoplémentaire et l'on agite à faible vitesse, de l'ordre de 500 t/mrn, ensuite on disperse, sous agitation à faible vitesse 1,1 kg de fibres longues de cellulose partiellement chimiquement délignifiées, après la fin de l'introduction on agite à forte vitesse de 1.000 t/mrn pendant 30 minutes environ. À On introduit sous agitation à faible vitesse 500 t/mn un mrlange constitué de 13,1 kg de silice naturelle broyée (40 a) et 1,2 kg de silice synthétique ultra-fine amorphe, de surface spécifique 200 m2/g, on poursuit 1' agitation sous un vide de 0,06 MPa pendant 10 minutes. À Sous agitation à faible vitesse on additionne 1,2 kg d'éthylhy- droxyéthylcellulose en agitant à faible vitesse, on poursuit l'agitation à faible vitesse et sous un vide de 0,06 MPa pendant 10 minutes. À Enfin, l'on ajoute 0,3 kg de fibres de verre sous agitation à faible vitesse; on poursuit l'agitation à faible vitesse sous vide pendant 2 à 3 minutes. Le transfert de la pate dans la bouteille, la cuisson en autoclave et le séchage de la masse silicocalcaire sont conduits dans les mnêmes conditions que précédemrent. Apres séchage, les masses poreuses contenues dans les bouteilles sont homogènes et présentent un retrait longitudinal inférieur à 1 mm, une résistance à l'écrasement de 2 MPa, une porosité de 90 % et une masse volumique de 0,255 kg/l. EXEMPLE 5: On éteint 13,1 Kg de chaux vive par 40 litres d'eau chaude à 80 C. On transfère la chaux éteinte dans un mélangeur, puis on procède à cinq additions successives dans la chaux éteinte dans l'ordre et les conditions suivantes. On ajoute 80,6 litres d'eau complémentaire et l'on agite à faible vitesse, de l'ordre de 500 t/mn, ensuite on disperse, sous agitation à faible vitesse 6,7 kg de fibres longues de cellulose partiellement chimiquement délignifiées, après la fin de l'introduction on agite à forte vitesse de 1.000 t/mn pendant 30 minutes environ. On introduit sous agitation à faible vitesse 500 t/mn un mélange constitué de 11,5 kg de silice naturelle broyée (40 g) et 1,2 kg de silice synthétique ultra-fine amorphe, de surface spécifique 200 m2/g, on poursuit 1' agitation sous un vide de 0,06 MPa pendant 10 minutes. 5. Sous agitation à faible vitesse on additionne 0,17 kg d'éthylhy- droxyéthylcellulose en agitant à faible vitesse, on poursuit l'agitation à faible vitesse et sous un vide de 0,06 MPa pendant 10 minutes. Enfin, l'on ajoute 0,7 kg de fibres de verre sous agitation à faible vitesse; on poursuit l'agitation à faible vitesse sous vide pendant 2 à 3 minutes. Le transfert de la pate dans la bouteille, la cuisson en autoclave et le séchage de la masse silicocalcaire sont conduits dans les rmmes conditions que précédemment. Apres séchage, les masses poreuses contenues dans les bouteilles sont hcmogènes et présentent un retrait longitudinal inférieur à 1 rmmn, une résistance à l'écrasement de 1,5 MPa, une porosité de 89,2 % et une masse volumique de 0,24 kg/l. il REVENlDICATIONS 1. Procédé de préparation d'une masse silico-calcaire à haute porosité d'au moins 88 %, utilisable dans le dcmaine des matières de garnissage pour des récipients destinés à emmagasiner des gaz, à partir d'une pâte aqueuse, à base d'un mélange de silice naturelle et de chaux éteinte, stabilisée au moyen d'un agent de mise en suspension et renforcée par un agent d'armature de type fibreux, caractérisé en ce que l'agent de renforcement est constitué par des fibres de cellulose choisies parmi les fibres très partiellement mécaniquemrent délignifiées, partiellement chimiquement délignifiées et partiellement chimiquement délignifiées puis raffinées par traitement mécanique, introduites en quantité comprise entre 3 % et 30 % en poids par rapport aux solides; et en ce que la pâte est stabilisée par plusieurs agents de mis en suspension. 2. Procédé de préparation d'une masse silicocalcaire selon la revendication 1, caractérisé en ce que la pâte aqueuse est triplement stabilisée par des agents de mise en suspension d'origine minérale et organique; un des agents de suspension d'origine minérale est constitué par de la silice synthétique ultra-fine amorphe de surface spécifique ccprise entre 150 et 300 m2 par gramme, représentant 2 à 5 % des produits solides; le second agent minéral est constitué par des fibres de verre introduites à raison de 0,5 à 5 % en poids des produits solides et 1 'agent organique de mise en suspension en proportion de 0,5 à 2 % en poids des produits solides est constitué par un alkylhydroxyalkyl- cellulose en particulier 1' éthylhydroxyéthylcellulose. 3. Procédé de préparation d'une masse silico-calcaire, selon la revendication 1 ou 2, caractérisé en ce que la pâte aqueuse, en l'absence de silice synthétique, contient en outre 8 à 20 % par rapport aux poids des solides, d'un agent de suspension et d'épaississement constitué par du silicate de calcium. 4. Procédé de préparation d'une masse silico-calcaire selon une quelconque des revendications 1 à 3, caractérisé en ce que le rapport pondérai quantité de chaux sur quantité totale de silice est ccmrpris entre 0,7 et 1,1 et en ce que l'eau, pour former la pâte, est employée en quantité au moins trois fois plus importante que celle des solides, de préférence dans un rapport de 3 à 4,5%. 5. Procédé de préparation d'une masse silico calcaire selon la revendication 1, caractérisé par l'extinction de la chaux avec de l'eau chaude à température caomprise entre 70 et 80 C. 6. Procédé de préparation d'une masse silico-calcaire selon une quelconque des revendications 1 à 5, caractérisé en ce qu'il comprend les étapes suivantes: a) extinction de la chaux vive par de l'eau chaude à 7080 C; b) addition de l'eau ccmplémentaire, suivie d'une hcrmogénéisation par agitation à faible vitesse; c) dispersion de l'agent de renforcement dans la suspension de chaux d) introduction sous agitation du mélange de silice naturelle et de silice synthétique ou de silicate de calcium; e) introduction sous agitation de l'agent de suspension organique; f) dispersion du second agent de suspension minéral dans la pâte aqueuse; g) transfert de la pâte sous vide partiel dans les bouteilles; h) maintien des bouteilles en autoclave sous une pression de vapeur saturante d'eau d'environ 1 MPa pendant une vingtaine d'heures; i) séchage des bouteilles dans un four pendant environ 7 jours à une température inférieure ou égale à 170 C. 7. Récipient de stockage de gaz comprenant une bouteille nmétallique parfaitement remplie par une masse monolithique silico- calcaire ayant une porosité d'au moins 88 %, contenant de 3 à 30 % de fibres de cellulose choisies parmi les fibres de cellulose très partiellement mécaniquement délignifiées, partiellement chimiquement délignifiées et partiellement chimniquement délignifiées puis raffinées par traitement mécanique, obtenue selon le procédé de la revendication 6. 8. Application du récipient de stockage de gaz selon la revendication 7, au stockage d'une solution d'acétylène dissous.